ドライブベルト1に使用するための金属リング14の製造方法における熱処理プロセスであって、リング14を、時効及び窒化の2つのステップでそれぞれ製造し、時効のプロセスステップにおいて、リング14を、450°C~500°Cの範囲の温度でアンモニアガスを含まない雰囲気中に保ち、窒化のプロセスステップにおいて、リング14を、425°C~475°Cの範囲の温度でアンモニアガスを含む雰囲気中に保つ、熱処理プロセスにおいて、リング14を、時効のプロセスステップで3時間以上処理し、リング14を、窒化のプロセスステップで少なくとも2体積パーセント、但し12体積パーセント未満のアンモニアを含有する雰囲気内で処理する、ことを特徴とする、熱処理プロセス。窒化のプロセスステップで、リング14を、4体積パーセント~8体積パーセントのアンモニアを含有する雰囲気内で処理する、請求項1記載の熱処理プロセス。窒化のプロセスステップで、リング14を、75分間450°Cで処理する、請求項1記載の熱処理プロセス。時効のプロセスステップで、リング14を、200分間490°Cで処理する、請求項1から3までのいずれか1項記載の熱処理プロセス。リング14は、17質量パーセント~19質量パーセントのニッケル、4質量パーセント~6質量パーセントのモリブデン、8質量パーセント~18質量パーセントのコバルト、1質量パーセント未満のチタンを含み、残部が鉄のマルエージング鋼合金の範囲のマルエージング鋼合金から成っている、請求項1から4までのいずれか1項記載の熱処理プロセス。積層されたエンドレスな引張り手段2と、引張り手段2上に摺動可能に提供された複数の金属エレメント3とを備え、引張り手段2は、請求項1から5までのいずれか1項記載の熱処理方法に曝された、相互に重ね合わせられた金属リング14のセットから構成されている、自動車用の連続可変トランスミッション用のドライブベルト1。